СПОСОБ ИЗГОТОВЛЕНИЯ КОМПОЗИЦИЙ ЦЕМЕНТА, СТРОИТЕЛЬНЫХ РАСТВОРОВ, БЕТОНА, СОДЕРЖАЩИХ НАПОЛНИТЕЛЬ НА ОСНОВЕ КАРБОНАТА КАЛЬЦИЯ, (ПРЕДВАРИТЕЛЬНО) ОБРАБОТАННЫЙ СУПЕРПЛАСТИФИКАТОРОМ, ПОЛУЧЕННЫЕ КОМПОЗИЦИИ И ЦЕМЕНТНЫЕ ПРОДУКТЫ, И ИХ ПРИМЕНЕНИЕ

1. Способ изготовления композиций или систем цемента, строительного раствора, бетона (для простоты называются «цемент»), далее для простоты называемых «цементные композиции или системы», общеизвестного типа, содержащих наполнитель (наполнители), в которых наполнитель (наполнители) состоит из «наполнителя (наполнителей) на основе карбоната кальция», отличающийся тем, что он включает, по меньшей мере, одну стадию, где указанный наполнитель (наполнители) обрабатывают эффективным для обработки количеством, по меньшей мере, одного средства для обработки, состоящего из суперпластификатора (суперпластификаторов) и необязательно уменьшающего стоимость эффективного количества, по меньшей мере, одного пластификатора, а также необязательно содержащего воздухововлекающие добавки, пеногасители, замедлители или ускорители твердения.
2. Способ по п.1, отличающийся тем, что указанный наполнитель (наполнители) эффективно обрабатывают перед введением в смесеприготовительное устройство («предварительная обработка», также называемая «первоначальная»), такое как внешнее смесительное лабораторное оборудование или промышленное устройство при промышленном масштабе.
3. Способ по п.1, отличающийся тем, что указанный наполнитель (наполнители) эффективно обрабатывают после введения в смесеприготовительное устройство («внутренняя обработка»), используя наполнитель (наполнители) и эффективное количество средства (средств) для обработки, которые вводят в смесеприготовительное устройство одновременно или таким образом, что наполнитель (наполнители) и эффективное количество средства (средств) для обработки поступают раздельно, но очень близко по месту и времени.
4. Способ по п.1, отличающийся тем, что указанный наполнитель (наполнители) эффективно обрабатывают частично перед введением в смесеприготовительное устройство («частичная предварительная обработка») и частично после введения в предварительно обработанном состоянии в указанное смесеприготовительное устройство, причем всего две частичные обработки являются «эффективными» в отношении обработки или покрытия поверхности («смешанная обработка»), а вторую часть или количество средства (средств) для обработки вводят в смесеприготовительное устройство одновременно с предварительно обработанными наполнителями или таким образом, что предварительно обработанный наполнитель (наполнители) и вторая часть средства (средств) для обработки поступают раздельно, но очень близко по месту и времени.
5. Способ по п.1, отличающийся тем, что часть наполнителя (наполнителей) подвергают эффективной предварительной обработке, как в п.2, и вторую часть наполнителей эффективно обрабатывают внутри смесеприготовительного устройства, как в п.3.
6. Способ по пп.4 и 5, отличающийся тем, что соответствующее количество или соотношение суперпластификатора (суперпластификаторов) для обработки добавляют непосредственно в указанное смесеприготовительное устройство для осуществления второй частичной обработки.
7. Способ по п.1 или 2, отличающийся тем, что, по меньшей мере, часть эффективного количества суперпластификатора (суперпластификаторов) для обработки или все указанное эффективное количество смешивают с наполнителем (наполнителями), используя взвешивающее устройство, ведущее к смесеприготовительному устройству.
8. Способ по п.1 или 2, отличающийся тем, что указанный наполнитель (наполнители) изготавливают из материала (материалов) на основе карбоната кальция или их смесей, которые представляют собой, главным образом, материалы GCC или PCC или смеси материалов GCC или смеси материалов PCC или смеси материалов GCC и PCC.
9. Способ по п.1 или 2, отличающийся тем, что (в так называемом режиме «предварительной обработки»):
a) порошок сухого материала (материалов) на основе карбоната кальция в качестве наполнителя изготавливают, как определено выше в п.8,
b) указанный наполнитель (наполнители) смешивают с эффективным количеством, по меньшей мере, одного суперпластификатора, в результате чего получают предварительно обработанный наполнитель (наполнители),
c) указанный предварительно обработанный наполнитель (наполнители) вводят в смесеприготовительное устройство, в котором уже находится вода для смешивания или водная композиция для смешивания, возможно содержащая обычные или «не вносящие помех» добавки («водная композиция для смешивания») (далее для простоты называется «вода для смешивания»),
d) необязательно вводят до или после, предпочтительно до стадии c) инертные материалы, такие как песок и/или гравий, и, возможно, воздухововлекающие добавки, замедлители твердения, ускорители твердения, пеногасители, или вспомогательные материалы, не вносящие помех в указанную обработку,
e) замешивают и перемешивают указанный загруженный материал в течение эффективного периода времени,
f) извлекают указанную «цементную» композицию.
10. Способ по п.1 или 2, отличающийся тем, что в режиме «внутренней обработки»:
a) порошок сухого материала (материалов) на основе карбоната кальция в качестве наполнителя (наполнителей) изготавливают, как определено выше в п.8,
b) указанный необработанный наполнитель (наполнители) вводят в смесеприготовительное устройство, в котором уже находится эффективное количество, по меньшей мере, одного суперпластификатора (или которое принимает его немедленно после введения указанного необработанного наполнителя (наполнителей)), воды для смешивания или водной композиции для смешивания, возможно, содержащей воздухововлекающие добавки, замедлители твердения, ускорители твердения, пеногасители («водная композиция для смешивания») (далее для простоты называется «вода для смешивания»),
c) указанный загруженный материал замешивают и перемешивают в течение эффективного периода времени,
d) необязательно вводят до или после, предпочтительно до стадии c) инертные материалы, такие как песок и/или гравий, и, возможно, воздухововлекающие добавки, замедлители твердения, ускорители твердения, пеногасители, или вспомогательные материалы, не вносящие помех в указанную обработку,
e) извлекают указанную «цементную» композицию.
11. Способ по п.1 или 3, отличающийся тем, что в режиме «смешанной обработки»:
a) порошок материала (материалов) на основе карбоната кальция в качестве наполнителя изготавливают, как определено выше в п.8,
b) указанный наполнитель (наполнители) смешивают с частью или долей эффективного для обработки количества, по меньшей мере, одного суперпластификатора, в результате чего получают частично предварительно обработанный наполнитель (наполнители),
c) указанный частично предварительно обработанный наполнитель (наполнители) вводят в смесеприготовительное устройство, в котором уже находится вода для смешивания или водная композиция для смешивания, возможно, содержащая воздухововлекающие добавки, замедлители твердения, ускорители твердения, пеногасители («водная композиция для смешивания») (далее для простоты называется «вода для смешивания»),
d) до или в течение, предпочтительно в течение стадии c), вводят в указанное смесеприготовительное устройство, остальную часть эффективного количества или пропорции суперпластификатора (суперпластификаторов),
e) необязательно вводят до или после, предпочтительно до стадий c) и d) инертные материалы, такие как песок и/или гравий, и возможно воздухововлекающие добавки, замедлители твердения, ускорители твердения, пеногасители или вспомогательные материалы, не вносящие помех в указанную обработку,
f) замешивают и перемешивают указанный загруженный материал в течение эффективного периода времени,
g) извлекают указанную «цементную» композицию.
12. Способ по любому из пп.3-5, отличающийся тем, что сначала вводят инертные материалы, такие как песок и гравий в смесеприготовительное устройство, и их необязательно смешивают с небольшим количеством воды и/или пластифицирующей добавки перед осуществлением других стадий.
13. Способ по любому из пп.3-5, отличающийся тем, что смесеприготовительное устройство содержит эффективное количество «пластифицирующей добавки», которая может содержать суперпластификатор (суперпластификаторы), перед тем, как предварительно обработанный, частично предварительно обработанный или необработанный наполнитель (наполнители) вводят в указанное смесеприготовительное устройство.
14. Способ по любому из пп.1-5, отличающийся тем, что используют в качестве средства для обработки наполнителя, по меньшей мере, один суперпластификатор или, по меньшей мере, один суперпластификатор с эффективным инертным количеством пластификатора, где указанное средство для обработки состоит в основном или полностью из суперпластификатора (суперпластификаторов), и может содержать уменьшающее стоимость эффективное количество, по меньшей мере, одного пластификатора, и может также содержать инертные добавки, такие как пеногасители, замедлители, ускорители.
15. Способ по п.14, отличающийся тем, что суперпластификатор (суперпластификаторы) выбирают из следующих веществ или их семейств и смесей:
поликарбоксилаты, поликарбоксилатные простые эфиры или значительно менее предпочтительные продукты, получаемые из сульфонированного нафталинового конденсата или сульфонированного меламинформальдегида.
16. Способ по любому из пп.1-5, отличающийся тем, что «эффективный период времени» смешивания или перемешивания представляет собой период времени, составляющий приблизительно от 35 до 65 с для стандартных композиций и от 1-3 до 10-15 минут для более «технических», то есть более сложных и/или более чувствительных композиций.
17. Способ по п.16, отличающийся тем, что для «стандартной» композиции время смешивания составляет 10-15-20 с для гравия и песка (приготовление сухой смеси является предпочтительным), затем 10 с для смешивания гидравлического связующего материала и необработанного наполнителя, затем от 10 до 15 с для перемешивания со средством (средствами) для обработки и водой для смешивания (это осуществляют в так называемом режиме «внутренней обработки»), затем от 5 до 15 с для конечного приготовления смеси с конечными воздухововлекающими добавками, замедлителями твердения, ускорителями твердения и пеногасителями.
18. Способ по любому из пп.1-5, отличающийся тем, что указанное «эффективное количество суперпластификатора (суперпластификаторов)» представляет собой количество, посредством которого указанный, по меньшей мере, один суперпластификатор «покрывает» поверхности отдельных частиц наполнителя, или, по меньшей мере, 80%, предпочтительно 90% таких поверхностей.
19. Способ по любому из пп.3-5, отличающийся тем, что «эффективное количество» пластификатора (когда он присутствует с суперпластификатором) представляет собой количество или соотношение пластификатора, которое способно уменьшать стоимость обработки без отрицательного воздействия на систему, а именно на поведение наполнителя (наполнителей), в частности, в отношении поверхностной активности и реакционной способности.
20. Способ по любому из пп.1-5, отличающийся тем, что стадию приготовления смеси можно осуществлять в периодическом режиме, полунепрерывном режиме или непрерывном режиме.
21. Способ по любому из пп.1-5, отличающийся тем, что дозировка суперпластификатора (суперпластификаторов) составляет от 0,3 до 3 кг на 100 кг цемента, предпочтительно от 0,8 до 1,2 кг на 100 кг цемента.
22. Способ по любому из пп.1-5, отличающийся тем, что дозировка суперпластификатора (суперпластификаторов) составляет от 0,05 до 0,1% по отношению к (сухой) массе карбоната, то есть составляет от 0,1 до 0,3 кг на 100 кг цемента.
23. Способ по любому из пп.1-5, отличающийся тем, что соотношение суперпластификатора (суперпластификаторов) превышает 0,02-0,03-0,05% суперпластификатора (суперпластификаторов) по отношению к (сухой) массе цемента, и что оптимальное соотношение составляет приблизительно 0,08-0,1-0,12-0,15% суперпластификатора (суперпластификаторов) по отношению к сухой массе цемента.
24. Способ по любому из пп.3-5, отличающийся тем, что соотношение суперпластификатора (суперпластификаторов) и пластификатора (пластификаторов) составляет от 100/0 до 10/90-90/10, предпочтительно от 5/95 до 95/5.
25. Наполнитель для «цементных» композиций, отличающийся тем, что он содержит или представляет собой наполнитель на основе карбоната кальция или их смесь после предварительной обработки «эффективным количеством», по меньшей мере, одного суперпластификатора в соответствии с любым из пп.1-24.
26. Композиции цемента, строительного раствора или бетона, отличающиеся тем, что они изготовлены способом по любому из пп.1-24 или с наполнителем по п.25.
27. Применение (применения) способа или композиций по любому из пп.1-24 или наполнителя по п.25 в отраслях промышленности, использующих описанные выше композиции или системы цемента, строительного раствора или бетона, а именно, в строительных отраслях промышленности.
28. Цементные продукты или элементы, отличающиеся тем, что они изготовлены из описанных выше композиций цемента, строительного раствора или бетона по предшествующим пунктам или наполнителя по п.25 в строительных отраслях промышленности, или морских цементных работах, или цементировании нефтяных скважин, или в любой другой отрасли промышленности.